(57)【要約】【課題】吸着層内部の圧力損失を低減した吸着器およびその製造方法を提供する。【解決手段】吸着器１は、ケーシング３と、ケーシング３内に収容され熱交換媒体が流れるチューブ２１と、ケーシング３内に収容され焼結された銅粉によって形成されてチューブ２１の周辺２２に空隙を有して配置される伝熱性骨組み２３と、ケーシング３内に収容され伝熱性骨組み２３寄りに集まって堆積されて空隙よりも小さい隙間２５を形成する吸着剤２４と、を備えており、隙間２５は吸着剤２４の平均粒子径Ｂよりも大きく形成されている。この構成により、この構成により、吸着層に浸透する水蒸気の流通路が大きく形成される吸着層が提供できるので、吸着層内部の圧力損失を低減することができる。【選択図】図２
2008157536.tif 000002
【特許請求の範囲】
【請求項１】
複数の部品から構成され内部に収容空間が形成されたケーシング（３）と、
前記ケーシング（３）内に収容され、熱交換媒体が流れるチューブ（２１）と、
前記ケーシング（３）内に収容され、焼結された金属粉によって形成されて前記チューブ（２１）の周辺（２２）に空隙を有して配置される伝熱性骨組み（２３）と、
前記ケーシング（３）内に収容され、前記伝熱性骨組み（２３）寄りに集まって堆積されて前記空隙よりも小さい隙間（２５）を形成する吸着剤（２４）と、を備え、
前記隙間（２５）は前記吸着剤（２４）の平均粒子径よりも大きいことを特徴とする吸着器。
【請求項２】
前記伝熱性骨組み（２３）を構成する金属粉の平均長さＡと前記吸着剤（２４）の平均粒子径Ｂは、
Ａ／Ｂ  ＞  ６
の関係を満たしていることを特徴とする請求項１に記載の吸着器。
【請求項３】
前記吸着剤（２４）の平均粒子径Ｂは５μｍ以下であり、
前記伝熱性骨組み（２３）を構成する金属粉の平均長さＡと前記吸着剤（２４）の平均粒子径Ｂは、
Ａ／Ｂ  ≧  ２０
の関係を満たしていることを特徴とする請求項１または２に記載の吸着器。
【請求項４】
複数の部品から構成され内部に収容空間が形成されたケーシング（３）と、熱交換媒体が流れるチューブ（２１）と、前記チューブ（２１）の周辺（２２）に空隙を有して形成される焼結金属の骨組み（２３）と、前記焼結金属の骨組み（２３）寄りに集まって堆積される吸着剤（２４）と、を備えた吸着器の製造方法であって、
前記チューブ（２１）を前記ケーシング（３）内部に配置して組み立てる組立工程と、
前記ケーシング（３）内部に前記金属粉を入れて前記チューブ（２１）の周辺（２２）に前記金属粉を配置させる充填工程と、
前記ケーシング（３）を炉内に入れて加熱することにより、前記金属粉を焼結して焼結金属の骨組み（２３）を形成するとともに、吸着器本体を構成する部品同士をろう付け接合するろう付け工程と、
前記金属粉の平均長さＡと  Ａ／Ｂ  ＞  ６  の関係にある平均粒子径Ｂを有する吸着剤（２４）のスラリーを、前記ろう付け工程後の前記ケーシング（３）内に投入する吸着剤充填工程と、
前記吸着剤充填工程後の前記吸着剤を乾燥する乾燥工程と、
を備えることを特徴とする吸着器の製造方法。
【請求項５】
前記吸着剤充填工程において、
前記金属粉の平均長さＡと  Ａ／Ｂ  ≧  ２０  の関係にあり、さらに５μｍ以下の平均粒子径Ｂを有する吸着剤（２４）のスラリーを前記ケーシング（３）内に投入することを特徴とする請求項４に記載の吸着器の製造方法。
【発明の詳細な説明】
【技術分野】
【０００１】
本発明は、吸着剤が気相冷媒を吸着する作用を用いて冷媒を蒸発させ、その蒸発潜熱により冷凍能力を発揮する吸着器およびその製造方法に関する。
【背景技術】
【０００２】
従来、この種の吸着器として特許文献１に記載のものが知られている。この吸着器は、伝熱管と、伝熱管の外周に設けられた伝熱性フィンと、吸着剤と銅粉とを混合して焼結形成され、伝熱管および伝熱用フィンを一体的に密着被包する吸着剤成形体とを備えている。
【特許文献１】特開平４−１４８１９４号公報
【発明の開示】
【発明が解決しようとする課題】
【０００３】
しかしながら、上記特許文献１に係る吸着器においては、伝熱管および伝熱用フィンを一体的に密着被包する吸着剤成形体には吸着剤が焼結銅に対して高い充填率で充填されている。したがって、吸着剤成形体内部には非常に狭い通路空間が形成されるので、被吸着媒体である水蒸気が吸着剤成形体に浸透すると、吸着剤成形体内部の圧力損失が増大して、吸着作用が妨げられるという問題があった。
【０００４】
本発明は、上記問題点に鑑みてなされたものであり、吸着層内部の圧力損失を低減した吸着器およびその製造方法を提供することを目的とする。
【課題を解決するための手段】
【０００５】
本発明は上記目的を達成するために以下の技術的手段を採用する。吸着器に係る第１の発明は、複数の部品から構成され内部に収容空間が形成されたケーシング（３）と、ケーシング（３）内に収容され熱交換媒体が流れるチューブ（２１）と、ケーシング（３）内に収容され焼結された金属粉によって形成されてチューブ（２１）の周辺（２２）に空隙を有して配置される伝熱性骨組み（２３）と、ケーシング（３）内に収容され伝熱性骨組み（２３）寄りに集まって堆積されて空隙よりも小さい隙間（２５）を形成する吸着剤（２４）と、を備えており、隙間（２５）は吸着剤（２４）の平均粒子径よりも大きいことを特徴としている。
【０００６】
この発明によれば、吸着層に浸透する被吸着媒体の流路が大きく形成されるので、吸着層内部の圧力損失を低減した吸着器を提供できる。
【０００７】
また、伝熱性骨組み（２３）を構成する金属粉の平均長さＡと吸着剤（２４）の平均粒子径Ｂは、
Ａ／Ｂ  ＞  ６
の関係を満たしていることが好ましい。
【０００８】
この発明によれば、吸着層の架橋性や閉塞度合いの観点から、限界流出口径を考慮した吸着剤スラリーの充填が実施でき、これにより低圧力損失の吸着層を備えた吸着器を提供できる。
【０００９】
また、吸着剤（２４）の平均粒子径Ｂは５μｍ以下であり、伝熱性骨組み（２３）を構成する金属粉の平均長さＡと吸着剤（２４）の平均粒子径Ｂは、
Ａ／Ｂ  ≧  ２０
の関係を満たしていることが好ましい。この発明によれば、吸着剤を吸着層の表面から深さ２０ｍｍ以上充填することができ、優れた吸着性能を有する吸着器が得られる。
【００１０】
吸着器の製造方法に係る第１の発明は、複数の部品から構成され内部に収容空間が形成されたケーシング（３）と、熱交換媒体が流れるチューブ（２１）と、チューブ（２１）の周辺（２２）に空隙を有して形成される焼結金属の骨組み（２３）と、焼結金属の骨組み（２３）寄りに集まって堆積される吸着剤（２４）と、を備えた吸着器を製造方法について、
チューブ（２１）をケーシング（３）内部に配置して組み立てる組立工程と、ケーシング（３）内部に金属粉を入れてチューブ（２１）の周辺（２２）に金属粉を配置させる充填工程と、ケーシング（３）を炉内に入れて加熱することにより、金属粉を焼結して焼結金属の骨組み（２３）を形成するとともに、吸着器本体を構成する部品同士をろう付け接合するろう付け工程と、金属粉の平均長さＡと  Ａ／Ｂ  ＞  ６  の関係にある平均粒子径Ｂを有する吸着剤（２４）のスラリーを、ろう付け工程後のケーシング（３）内に投入する吸着剤充填工程と、吸着剤充填工程後の吸着剤を乾燥する乾燥工程と、を備えることを特徴としている。
【００１１】
この発明によれば、吸着層に浸透する被吸着媒体の流路が大きく形成されるので、吸着層内部の圧力損失を低減した吸着器の製造方法を提供できる。また、吸着層の架橋性や閉塞度合いの観点から、限界流出口径を考慮した吸着剤スラリーの充填により、低圧力損失の吸着層を備えた吸着器の製造方法を提供できる。
【００１２】
また、上記吸着器の製造方法に係る第１の発明の吸着剤充填工程においては、金属粉の平均長さＡと  Ａ／Ｂ  ≧  ２０  の関係にあり、さらに５μｍ以下の平均粒子径Ｂを有する吸着剤（２４）のスラリーをケーシング（３）内に投入することが好ましい。
【００１３】
この発明によれば、吸着剤を吸着層の表面から深さ２０ｍｍ以上充填することができ、優れた吸着性能を有する吸着器の製造方法を提供できる。
【００１４】
なお、上記各手段の括弧内の符号は、後述する実施形態に記載の具体的手段との対応関係を示す一例である。
【発明を実施するための最良の形態】
【００１５】
（第１実施形態）
本発明の第１実施形態では、水蒸気などの被吸着媒体が浸透し得る所定の流路を備えた吸着層を有する吸着器と、この吸着器を製造する方法について説明する。本実施形態における吸着器について、図１から図６に従って説明する。図１は本実施形態の吸着器１における吸着層（チューブ２１の周辺２２）を模式的に示した部分断面図である。
【００１６】
図１に模式的に示した吸着層は、熱交換媒体が流れるチューブ２１の周辺２２に形成されるものであり、吸着器１はその内部に含む吸着剤が気相冷媒（水蒸気）を吸着する作用を用いて冷媒を蒸発させてその蒸発潜熱により冷凍能力を発揮することを利用して吸着式冷凍機などに使用される。
【００１７】
図１に示すように、熱交換媒体（例えば、水、不凍液、冷媒）が流れるチューブ２１の周辺２２には、伝熱性骨組み２３および吸着剤２４が配置されている。これらは焼結結合された焼結体を呈し、内部に多数の通路を有する微細な焼結フィン（以下、多孔質焼結フィンとする）を形成する。チューブ２１、伝熱性骨組み２３、および吸着剤２４は吸着器１を形成するケーシング３内に設けられている。
【００１８】
伝熱性骨組み２３は、熱伝導性に優れる金属粉がケーシング３内のチューブ２１に付着されてチューブ２１の周辺２２に不規則な形態で規則性なくランダムに配置され、これが加熱されて溶融することなく焼結結合した焼結体である。金属粉は、導電率の高い種々の金属を使用することができるが、本実施形態で説明する金属粉は銅粉であり、銅粉は繊維状の形態のものを用いているが、この他に粉末状、粒子状などの形態のものを用いてもよい。繊維状の銅粉を用いた場合、銅粉はチューブ２１の周辺２２において不規則な形態のトラス状を呈したり、不規則に入り組んで架橋したりする形態を呈する。チューブ２１は、伝熱性骨組み２３と同様の材質で構成され、銅、銅合金、アルミ、鉄などで形成される。
【００１９】
伝熱性骨組み２３は焼結された銅粉によって形成されており、チューブ２１の周辺２２に空隙を有するように配置された多孔性伝熱体である。吸着剤２４は微小な多数の粒子状に形成されており、例えばシリカゲル、ゼオライト、活性炭、活性アルミナなどから構成されている。さらに、吸着剤２４は、伝熱性骨組み２３寄りに集まって上記空隙を形成する壁部に堆積されることにより空隙よりも小さい隙間２５を形成している。つまり、吸着剤２４は伝熱性骨組み２３が形成する空隙の内部に充填されている。
【００２０】
隙間２５は、吸着剤２４の粒子で囲まれて形成される空間であり、チューブ２１の周辺２２に形成される多数の隙間２５が互いに連通することにより、水蒸気などの被吸着媒体が浸透する流路が形成されることになる。隙間２５は、吸着剤２４を構成する多数の粒子の平均粒子径Ｂよりも大きい通路断面積を有している。
【００２１】
以上のように形成された伝熱性骨組み２３および吸着剤２４は吸着層を構成する。チューブ２１の軸方向と直交する方向に形成されるチューブ２１間の吸着層の厚さは、チューブ２１の周辺２２で焼結結合した多孔質焼結フィンの厚さＨに対応している。
【００２２】
図２は、図１の吸着層について、伝熱性骨組み２３と吸着剤２４の関係が幾何学的に均一で簡易的な構造であると仮定した場合のモデル図を示している。
【００２３】
図２に示すように、伝熱性骨組み２３を空隙を有する一辺長さＡの立方体格子として簡単化すると、この立方体の内部に堆積された吸着剤２４によって隙間２５が形成される。この隙間２５は、立方体の６面において少なくとも１つ以上形成され、立方体の内部で少なくとも２つの隙間２５が連通している。
【００２４】
伝熱性骨組み２３の空隙率φとすると、複数の隙間２５が立方体の内部で連通して形成される通路は０．３φ程度に構成されている。また、立方体の各面において形成される隙間２５の径方向寸法ｌは、  （０．３φＡ３）１／３  程度になるように構成されている。
【００２５】
好ましくは、伝熱性骨組み２３を構成する銅粉の平均長さＡと吸着剤２４の平均粒子径Ｂとの間には、  Ａ／Ｂ  ＞  ６  の関係を満たすように構成する。
【００２６】
また、吸着剤２４の平均粒子径Ｂを５μｍ以下として、伝熱性骨組み２３を構成する銅粉の平均長さＡと吸着剤２４の平均粒子径Ｂの間には、  Ａ／Ｂ  ≧  ２０  の関係を満たすことが好ましい。この構成を採用することにより、吸着剤２４は吸着層の表面から深さ２０ｍｍ以上充填されることを確認している。
【００２７】
図３は吸着層のＳＥＭ画像写真である。この画像は、走査型電子顕微鏡で撮影したものであり、観察対象に電子線を当てて反射してきた二次電子から得られる像を写した画像である。図３に示す吸着層は、平均長さＡ＝１００μｍの銅粉を焼結し、平均粒子径Ｂ＝５μｍの吸着剤をトルエンに分散させてスラリーにした状態でこの焼結銅に充填し、乾燥したものである。
【００２８】
図３に示すように、粗く不規則な形状で構成される吸着層の表面部には、多数の複雑な形状の隙間２５が形成され、これらが吸着層の内部で連通し、被吸着媒体が浸透する流路を構成している。隙間２５は図３において黒く見える部分であり、所々に白く見えるものは、伝熱性骨組み２３に堆積された吸着剤２４の一部である。
【００２９】
次に、吸着器１の構成について図４〜図６を用いて説明する。図４は吸着器１の構成を示した概略的正面図であり、図５は図４においてＶ方向にみた横断面図であり、図６は図５においてＶＩ方向にみた縦断面図である。
【００３０】
図４に示す吸着器１は、吸着式冷凍機に使用されるものであり、例えば、車両用などの空調装置に適用することもできる。この吸着器１は、図５および図６に示すように、ケーシング３内に吸着熱交換部２、シート４、５、およびタンク６、７を備えている。
【００３１】
吸着器１は、吸着熱交換部２と、内部に収容するケーシング３を備えている。ケーシング３は、円筒状に形成されており、内部に、略円筒状の吸着熱交換部２の伝熱性骨組み２３が収容可能に形成されている。また、ケーシング３の上端側開口部と下端側開口部は、シート４、５で封止可能に形成されている。ケーシング３の上部には、吸着熱交換部２の吸着層に水蒸気を導くことが可能な被吸着媒体の流入配管８および被吸着媒体の流出配管９が設けられている。
【００３２】
下部タンク６および上部タンク７は、熱交換媒体を複数のチューブ２１へ供給分配するためのタンクである。熱交換媒体は、下部タンク６の流入配管１０に流入し、チューブ２１を通って上部タンク７の流出配管１１より流出する。
【００３３】
シート４、５には、チューブ２１が貫通可能な貫通穴が形成され、この貫通穴とチューブ２１は、ろう付け等による接合により気密に固定されている。このようにケーシング３とシート４、５を封止することにより、内部を真空に保持することができる。これにより、ケーシング３とシート４、５によって形成される内部密閉空間内には、被吸着媒体としての水蒸気以外には、他の気体（気相冷媒）は存在しないように構成されている。
【００３４】
吸着熱交換部２は、熱交換媒体（例えば、水、不凍液、冷媒）が流れるチューブ２１を有しており、チューブ２１の周辺２２に伝熱性骨組み２３および吸着剤２４が配置されている。吸着熱交換部２は、焼結された金属粉によって形成されてチューブ２１の周辺２２に空隙を有して配置される伝熱性骨組み２３と、伝熱性骨組み２３寄りに集まって堆積されて上記空隙よりも小さい隙間２５を形成する吸着剤２４とを備えている。
【００３５】
伝熱性骨組み２３は、図６に示すように、その全体が一方向に伸長するように複数の円筒状チューブ２１の周辺２２に形成されている。また、伝熱性骨組み２３は、図５に示すように、伝熱性骨組み２３を内部に収容するケーシング３の内周壁に沿った形状に形成されており、全体形状として円筒状を呈している。なお、上記ケーシング３およびチューブ２１は、その径方向断面が円筒形状、楕円形状、矩形形状のいずれの形状であってもよい。
【００３６】
吸着器１において吸着時には、水蒸気は、蒸発器側から流入配管８を通って、吸着層に浸透して複数の隙間２５が連通する通路（以下、連通路とする）に分配される。連通路に分配された水蒸気は、吸着層の内部を流通してさらに浸透する。脱離時には、水蒸気は、連通路を通って吸着層から吐き出され、吐き出た水蒸気は流出配管９より凝縮器側へ流出する。
【００３７】
次に、吸着器１の製造工程を図７にしたがって説明する。図７は、吸着器１の製造方法についてその製造工程を示した流れ図である。吸着器１の製造工程は、ケーシング３内に焼結体として形成される銅粉を投入する充填工程前に各構成部品を組付ける組付工程（ステップＳ１００）、ケーシング３内に銅粉を充填する充填工程（ステップＳ１１０）、ろう付け前に必要な吸着器本体を形成する筐体形成工程（ステップＳ１２０）、吸着器本体を炉の中に入れてろう付けするろう付け工程（ステップＳ１３０）、吸着剤２４を溶液状にしたスラリーをケーシング３内に充填する吸着剤充填工程（ステップＳ１４０）、および充填された吸着剤２４を乾燥する工程であり、これらを順に行って製造方法が構成されている。
【００３８】
ステップＳ１００の組付工程は、ステップＳ２００の銅粉および吸着剤２４の充填工程の準備工程であり、銅粉を充填する前に組付け可能な構成部品をできるだけ組み立てておくことが好ましい。
【００３９】
ステップＳ１００の組立工程では、吸着熱交換部２の構成部品であるチューブ２１をケーシング３内に保持させて固定するために、まず、複数のチューブ２１の一端をシート４に設けられた貫通穴に挿入しておき、シート４に挿通したチューブ２１を拡管することによりシート４とチューブ２１を固定する。次に、シート４をケーシング３の下端側開口部に組み付けて固定する。この状態では、ケーシング３の上端側開口部が開放されているとともに、ケーシング３内にチューブ２１が保持されて固定されている。
【００４０】
ケーシング３内において、隣り合うチューブ２１は互いに所定間隔をあけて設けられ、その周辺２２には空間が形成されている。
【００４１】
次に、ステップＳ１１０の充填工程では、チューブ２１の周辺２２に焼結させる銅粉をケーシング３内に充填させる工程である。まず、ステップＳ１１０の工程では、ケーシング３のシート５が組み付けられていない上端側開口部、もしくは流入配管８および流出配管９と連絡される開口から銅粉を充填する。銅粉はチューブ２１の周辺２２に所定量満たされる。そして、銅粉を所定量充填した後、加圧用冶具などを用いてケーシング３の上部より所定の加圧力を加え銅粉を固める。
【００４２】
次に、ステップＳ１２０の筐体形成工程では、ろう付け結合が必要となる構成部品をＳ１３０のろう付け工程前にすべて組み立てておく工程である。まず、ケーシング３の上端側開口部に、シート５を組み付けて固定する。また、ケーシング３の上記開口と、流入配管８および流出配管９とを組み付けて固定する。下部タンク６および上部タンク７をシート４、５、もしくはケーシング３に組み付けて固定する。また、流入配管１０および流出配管１１を下部タンク６および上部タンク７に組み付けて固定する。
【００４３】
次に、ステップＳ１３０のろう付け工程では、吸着器１を構成する部品同士のろう付け結合（接合）と、充填された銅粉を焼結することによる焼結金属の骨組み２３の形成と、焼結金属の骨組み２３とチューブ２１との焼結結合（接合）とを行う。
【００４４】
この工程では、少なくとも、シート４、５とチューブ２１との接合部位、シート４、５とケーシング３との接合部位、およびシート４、５とタンク６、７との接合部位をろう付け接合する。シート４、５やタンク６、７はろう材をグラッドした銅材を用いてもよい。
【００４５】
また、銅粉の焼結温度は、７００°Ｃ〜１０００°Ｃの範囲であるので、上記ろう材は、７００°Ｃ〜１０００°Ｃの範囲に含まれる溶融温度を備えるものを使用する。例えば、ろう材は銅系または銀系の材料を使用する。
【００４６】
銅粉の焼結により形成された焼結金属の骨組み２３とケーシング３の内周壁との間には、銅粉は焼結によって体積が減少するため、隙間が生じる。また、焼結金属の骨組み２３は、ケーシング３の内周壁に沿った形状に形成される。つまり、焼結金属の骨組み２３の全体的輪郭はケーシング３の内壁面に囲む空間にほぼ同形状となる。
【００４７】
次に、ろう付け工程が終了した後、吸着剤２４の焼結体（焼結金属の骨組み）内部への定着とを行う工程（ステップＳ１４０）を行う。Ｓ１４０の吸着剤充填工程は、トルエン等の溶媒に分散させて溶かしたスラリー状の吸着剤２４を流入配管８または流出配管９からケーシング３内に投入し、焼結金属の骨組み２３に堆積させて充填する工程である。スラリー状とする吸着剤２４の平均粒子径Ｂは、Ｓ１１０で充填された金属粉の平均長さＡとの間に  Ａ／Ｂ  ＞  ６  なる関係を満たすものを使用する。
【００４８】
この吸着剤充填工程において、より好ましくは、平均粒子径Ｂが５μｍ以下であって、さらに、金属粉の平均長さＡとの間に  Ａ／Ｂ  ≧  ２０  の関係を満たす吸着剤２４のスラリーをケーシング３内に投入するのがよい。
【００４９】
次に、ステップＳ１４０後のケーシング３内の吸着剤２４を乾燥させる工程を行う（ステップＳ１５０）。この工程では、ケーシング３外部から熱を加えたり、ケーシング３内に所定温度の温風を送風したりして乾燥する。この乾燥工程により、吸着剤２４のスラリーの水分が蒸発して吸着剤２４の焼結金属内部への定着が行われ、吸着剤２４が吸着作用を発揮できる状態になる。
【００５０】
焼結金属の空隙率φが０．８である場合、吸着剤２４は乾燥状態の嵩密度０．６ｇ／ｃｃのものを銅を含む体積１ｃｃ当たり０．４５ｇ充填している。従来の方法で理想的に最密充填がなされたと仮定した場合が１ｃｃ×０．８×０．６ｇ／ｃｃ＝０．４８ｇの充填量である。これに対して本実施形態ではほぼ限界の９４％の量を充填しており、従来では形成することが不可能な孔を形成することができ、水蒸気が浸透による圧力損失を低減できる。
【００５１】
以上の工程により、焼結金属の骨組み２３の伝熱表面に吸着層を容易に形成することができる。しかも、吸着剤２４が充填された状態で炉中に投入するためには吸着剤２４に耐熱性が必要となるが、本実施形態では焼結金属の骨組み２３を形成後に吸着剤２４を充填するので、耐熱性のない吸着剤２４を使用することができる。
【００５２】
また、吸着剤２４を溶媒に分散させた後、乾燥する工程手順により、嵩密度が３０％以上向上することを確認している。例えば、嵩密度０．６ｇ／ｃｃのゼオライト系吸着剤をトルエンに分散させた後乾燥した場合には、嵩密度が０．８ｇ／ｃｃまで向上する。
【００５３】
また、スラリー状とした吸着剤を焼結銅に充填し乾燥する工程手順により、銅粉の周囲に高密度の吸着剤を配置でき、同重量の吸着剤を充填したものに比べて水蒸気の浸透を容易にする孔を確保することが可能となる。
【００５４】
また、吸着熱交換部２の他の構成として図８に示す構成を採用することができる。この吸着熱交換部２Ａは、その横断面において、チューブ２１の周辺２２に伝熱性骨組み２３が存在しない複数の空間部２６を備えている。この空間部２６は、チューブ２１の軸方向に沿うように設けられ、ケーシング３内におけるチューブ２１の軸方向長さと同様の長さとなるように延設されているのが好ましい。換言すれば、空間部２６は、ケーシング３内で吸着熱交換部２Ａを貫通するように伸長する管路を形成する。
【００５５】
吸着熱交換部２Ａに空間部２６が設けられていることにより、ステップＳ１４０での吸着剤スラリーの充填が促進されてより容易に実施することができる。換言すれば、充填過程においてスラリーは、吸着熱交換部２Ａの長手方向に延設される空間部２６に浸透してその内部を通って空間部２６の周囲に位置する伝熱性骨組み２３側に流れて吸着熱交換部２Ａのすみずみまで行き渡り堆積することになる。
【００５６】
この空間部２６は、例えば次に様な手順で作成することができる。まず、ステップＳ１１０の実施前、またはＳ１１０の実施後にステンレスなどで構成される細い棒状部材を周辺２２の所定位置に所定の個数分設置し、これを設置した状態でその後のろう付け工程で焼結銅を形成し、その後に棒状部材を抜き取る。棒状部材が抜き取られた形状は、チューブ２１とほぼ平行に伸長する管路となり、空間部２６が吸着熱交換部２Ａの至るところの横断面で形成されることになる。なお、棒状部材をろう付け工程時の熱により溶融する樹脂などの素材で構成した場合は、ろう付け工程後の抜き取り工程を省力することができる。
【００５７】
このように本実施形態の吸着器１は、ケーシング３と、ケーシング３内に収容され熱交換媒体が流れるチューブ２１と、ケーシング３内に収容され焼結された銅粉によって形成されてチューブ２１の周辺２２に空隙を有して配置される伝熱性骨組み２３と、ケーシング３内に収容され伝熱性骨組み２３寄りに集まって堆積されて空隙よりも小さい隙間２５を形成する吸着剤２４と、を備えており、隙間２５は吸着剤２４の平均粒子径Ｂよりも大きく形成されている。
【００５８】
この構成により、吸着層に浸透する水蒸気の流通路が大きく形成される吸着層を提供できるので、吸着層内部の圧力損失を低減することができる。
【００５９】
さらに、伝熱性骨組み２３を構成する金属粉の平均長さＡと吸着剤２４の平均粒子径Ｂは、  Ａ／Ｂ  ＞  ６の関係を満たしていることが好ましい。この構成を採用した場合には、吸着層の架橋性や閉塞度合いの観点から、限界流出口径を考慮した吸着剤スラリーの充填を実施でき、低圧力損失の吸着層を提供することができる。
【００６０】
さらに、吸着剤２４の平均粒子径Ｂは５μｍ以下であり、伝熱性骨組み２３を構成する金属粉の平均長さＡと吸着剤２４の平均粒子径Ｂは、  Ａ／Ｂ  ≧  ２０  の関係を満たしていることが好ましい。この構成を採用した場合には、吸着剤２４を吸着層の表面から深さ２０ｍｍ以上充填することができ、優れた吸着性能を提供できる。
【００６１】
本実施形態の吸着器１の製造方法は、チューブ２１をケーシング３内部に配置して組み立てる組立工程と、ケーシング３内部に金属粉を入れてチューブ２１の周辺２２に金属粉を配置させる充填工程と、ケーシング３を炉内に入れて加熱することにより、金属粉を焼結して焼結金属の骨組み２３を形成するとともに、吸着器本体を構成する部品同士をろう付け接合するろう付け工程と、金属粉の平均長さＡと  Ａ／Ｂ  ＞  ６  の関係にある平均粒子径Ｂを有する吸着剤２４のスラリーをろう付け工程後のケーシング３内に投入する吸着剤充填工程と、吸着剤充填工程後の吸着剤を乾燥する乾燥工程と、を備えている。
【００６２】
この製造方法により、吸着層に浸透する水蒸気の流通路が大きく形成される吸着層を提供できるので、吸着層内部の圧力損失を低減することができる。また、吸着層の架橋性や閉塞度合いの観点から、限界流出口径を考慮した吸着剤スラリーの充填により低圧力損失の吸着層を提供できる。
【００６３】
さらに、上記吸着剤充填工程においては、金属粉の平均長さＡと  Ａ／Ｂ  ≧  ２０  の関係にあり、さらに５μｍ以下の平均粒子径Ｂを有する吸着剤２４のスラリーをケーシング３内に投入することが好ましい。この構成を採用した場合には、吸着剤２４を吸着層の表面から深さ２０ｍｍ以上充填することができ、優れた吸着性能が得られる。
【００６４】
（その他の実施形態）
以上、本発明の好ましい実施形態について説明したが、本発明は上述した実施形態に何ら制限されることなく、本発明の主旨を逸脱しない範囲において種々変形して実施することが可能である。
【００６５】
例えば、上記実施形態において、伝熱性骨組み２３を構成する金属粉は銅粉を用いているが、伝熱性骨組み２３はこの他にアルミナ、焼結アルミ、焼結鉄、焼結銅合金、発泡銅などを用いて構成してもよい。
【図面の簡単な説明】
【００６６】
【図１】本発明の第１実施形態の吸着器１における吸着層（チューブの周辺）を模式的に示した部分断面図である。
【図２】図１の吸着層について、伝熱性骨組み２３と吸着剤２４の関係が幾何学的に均一な構造であると仮定した場合のモデル図である。
【図３】吸着層のＳＥＭ画像写真である。
【図４】第１実施形態の吸着器１を示した概略的正面図である。
【図５】図４においてＶ方向にみた横断面図である。
【図６】図５においてＶＩ方向にみた縦断面図である。
【図７】第１実施形態の吸着器の製造方法についてその製造工程を示した流れ図である。
【図８】他の構成の熱交換吸着部２Ａについての横断面図である。
【符号の説明】
【００６７】
１…吸着器
２…吸着熱交換部
３…ケーシング
２１…チューブ
２２…チューブの周辺
２３…伝熱性骨組み（焼結金属の骨組み）
２４…吸着剤
２５…通路（隙間）
【図１】
2008157536.tif 000003
【図２】
2008157536.tif 000004
【図３】
2008157536.tif 000005
【図４】
2008157536.tif 000006
【図５】
2008157536.tif 000007
【図６】
2008157536.tif 000008
【図７】
2008157536.tif 000009
【図８】
2008157536.tif 000010